(57)【要約】      （修正有）【課題】偏光板用保護フィルムとして用いられるセルロースエステルフィルムについて、ロール状に巻き取られた元巻きの経時保管中における異物故障やフィルム同士の貼り付き故障の発生を抑制することができる、セルロースエステルフィルム包装体、及びセルロースエステルフィルムを提供する。【解決手段】セルロースエステルフィルム包装体１０は、巻芯１に巻き取られたロール状セルロースエステルフィルムが包装材料３により包装されており、包装材料３同士の接合部分、及び巻芯１と包装材料３の接合部分に接着テープ４が貼り付けられて、包装材料３同士の接触部分、及び巻芯１と包装材料３の間に実質的に隙間がなく、密閉状態となされている。ロール状セルロースエステルフィルムの包装が、包装材料３により内側から外側へと少なくとも２回繰り返し行なわれ、所定の透湿度を有する包装材料３が、少なくとも１回の包装に用いられる。【選択図】図１
2005104556.tif 000002
【特許請求の範囲】
【請求項１】
筒状の巻芯にロール状に巻き取られたセルロースエステルフィルムが包装材料により包装されており、包装材料同士の接合部分、及び巻芯と包装材料の接合部分に接着テープが貼り付けられて、包装材料同士の接触部分、及び巻芯と包装材料の間に実質的に隙間がなく、密閉状態となされていることを特徴とするセルロースエステルフィルム包装体。
【請求項２】
筒状の巻芯にロール状に巻き取られたセルロースエステルフィルムの包装が、同一または異なる包装材料により内側から外側へと少なくとも２回繰り返し行なわれ、塩化カルシウム−カップ法に基づく温度４０℃及び湿度９０％ＲＨの環境条件下で２４時間保持された際の透湿度で１ｇ／ｍ２ 以下の包装材料が、少なくとも１回の包装に用いられていることを特徴とする請求項１記載のセルロースエステルフィルム包装体。
【請求項３】
塩化カルシウム−カップ法に基づく温度４０℃及び湿度９０％ＲＨの環境条件下で２４時間保持された際の透湿度で１ｇ／ｍ２ 以下の包装材料による包装が、ロール状のセルロースエステルフィルムに対して包装材料を２周以上巻き付けるものであることを特徴とする請求項２のセルロースエステルフィルム包装体。
【請求項４】
内側の包装材料が、塩化カルシウム−カップ法に基づく温度４０℃及び湿度９０％ＲＨの環境条件下で２４時間保持された際の透湿度で１ｇ／ｍ２ 以下の包装材料であることを特徴とする請求項２記載のセルロースエステルフィルム包装体。
【請求項５】
請求項１〜４のうちのいずれか一項記載のセルロースエステルフィルム包装体を、温度４０℃及び湿度９０％ＲＨの環境条件下で２週間、経時保存試験をした後、巻外側と巻芯側のそれぞれのセルロースエステルフィルム部分の屈折率の差が０．００１０以下であることを特徴とするセルロースエステルフィルム。
【請求項６】
請求項１〜４のうちのいずれか一項記載のセルロースエステルフィルム包装体について、請求項５記載の経時保存試験を行なう前、及び同試験を行なった後でのセルロースエステルフィルムの屈折率の差が、０．００２０以下であることを特徴とするセルロースエステルフィルム。
【発明の詳細な説明】
【技術分野】
【０００１】
本発明は、ロール状に巻き取ったセルロースエステルフィルムの元巻きの経時保管中に異物故障やフィルム同士の貼り付き故障を起こさないセルロースエステルフィルム包装体、及びセルロースエステルフィルムに関するものである。
【背景技術】
【０００２】
近年、液晶表示装置（ＬＣＤ）は種々のところに使用されるに伴って、ＬＣＤに使用される液晶表示素子すなわち偏光板についても高生産性化（生産量増大）が求められている。
【０００３】
現在、ＬＣＤの偏光板用の保護フィルムとしては、主にセルローストリアセテート（ＴＡＣ）フィルムが用いられているが、偏光板用保護フィルムに用いられるセルロースエステルフィルムの高生産性化が進むと、該フィルム品質での負荷が増大し、セルロースエステルフィルムの貯蔵及び輸送などの物流状態における保管時に、異物故障やフィルム同士の貼り付き故障が生じやすいという問題があった。
【０００４】
そして、このような異物故障が原因となって、セルロースエステルフィルムに傷が発生したり、異物故障やフィルム同士の貼り付き故障が原因となって、セルロースエステルフィルムの外観を損ねたりして、偏光板用保護フィルムの用途に供することができないという問題があった。
【０００５】
そこで、従来は、セルロースエステルフィルムの保管時の温度や湿度等の環境条件を規格化したり、防湿性を有する包装材でセルロースエステルフィルムを包装したりする方法が行なわれた。
【０００６】
また従来より、包装材料そのものや、感光材料の包装に利用する包装材料についての出願は多いものであるが、ＬＣＤの偏光板用の保護フィルムとして用いられるセルローストリアセテート（ＴＡＣ）フィルムは、感光材料や他のフィルムに比べ、より厳しい品質が求められるものである。このようなセルロースエステルフィルムの保管や包装に関わる先行特許文献には、例えば、つぎのようなものがある。
【特許文献１】特開２００１−１０６４３５号公報  この特許文献１に記載の発明は、塵や埃、湿気等が侵入し難く信頼性の高い元巻包装体及び元巻きの包装方法を提供することを目的としており、コアの周りに該コアの両側端部を残して長尺のフィルム部材が巻回されてなるフィルムロールと、該フィルムロールを多重に包装する複数の包装部材とを有するフィルムロール包装体であって、前記フィルムロールを包装する前記複数の包装部材のうちの少なくとも一対の隣接する包装部材同士は周回方向に沿った巻始位置または巻終位置が、例えば３０°以上の所定の角度ずれていることを特徴とするものであった。また、一対の隣接する包装部材同士は巻回方向が互いに逆であることを特徴とするものであった。
【特許文献２】特開２００１−３１５８８５号公報  この特許文献２に記載の発明は、幅広の偏光フィルムの製造原料として有用な偏光フィルム用のポリビニルアルコール系重合体フィルムの保管または輸送方法を提供することを目的としており、フィルムと接触する部分の材質が金属またはプラスチックからなりかつフィルム幅より長い筒状のコアに、ポリビニルアルコール系重合体フィルムを巻き付けてフィルムロールと成し、該フィルムロールを所定の透湿度を有する包装用フィルムで包装して、保管または輸送を行なうことを特徴とするものであった。
【発明の開示】
【発明が解決しようとする課題】
【０００７】
しかしながら、上記特許文献１及び２に記載の従来法によれば、セルロースエステルフィルムの保管時におけるフィルム品質の安定化について、ある程度の効果はあるが、高生産性のセルロースエステルフィルムについては、その効果は不充分であるという問題があった。
【０００８】
このように、偏光板用保護フィルムに用いられる高生産性セルロースエステルフィルムであっても、フィルム保管時におけるフィルム品質の安定化が図られることが求められていた。
【０００９】
本発明の目的は、上記の従来技術の問題を解決し、液晶表示素子すなわち偏光板の高生産性化（生産量増大）に伴い、偏光板用保護フィルムとして用いられるセルロースエステルフィルムの高生産性化が進んだ場合であっても、該セルロースエステルフィルムについて、ロール状に巻き取られた元巻きの経時保管中における異物故障やフィルム同士の貼り付き故障の発生を抑制することができる、セルロースエステルフィルム包装体、及びセルロースエステルフィルムを提供しようとすることにある。
【００１０】
すなわち、本発明者らは、上記の点に鑑み鋭意研究を重ねた結果、筒状の巻芯にロール状に巻き取られたセルロースエステルフィルムを包装材料により包装する場合、包装材料同士の間、及び巻芯と包装材料間の隙間を実質上なくして、元巻き本体への水の滲入を防止することにより、併せてその時のフィルム自体の特性（屈折率）の変化が小さいほど、セルロースエステルフィルムの元巻き保管中の異物故障、及びフィルム同士の貼り付き故障の発生を抑制し得ることを見い出し、本発明を完成するに至ったものである。
【００１１】
なお、「フィルムの貼り付き故障」とは、ロール状の巻きフィルムにおいて、フィルム同士がくっつくなどのブロッキングに起因する「貼り付き」を意味する。
【課題を解決するための手段】
【００１２】
上記の目的を達成するために、本発明の請求項１記載のセルロースエステルフィルム包装体の発明は、筒状の巻芯にロール状に巻き取られたセルロースエステルフィルムが包装材料により包装されており、包装材料同士の接合部分、及び巻芯と包装材料の接合部分に接着テープが貼り付けられて、包装材料同士の接触部分、及び巻芯と包装材料の間に実質的に隙間がなく、密閉状態となされていることを特徴としている。
【００１３】
本発明の請求項２記載のセルロースエステルフィルム包装体の発明は、上記請求項１記載のセルロースエステルフィルム包装体であって、筒状の巻芯にロール状に巻き取られたセルロースエステルフィルムの包装が、包装材料により内側から外側へと少なくとも２回繰り返し行なわれ、ＪＩＳ  Ｚ０２０８に規定される塩化カルシウム−カップ法に基づく温度４０℃及び湿度９０％ＲＨの環境条件下で２４時間保持された際の透湿度で１ｇ／ｍ２ 以下の包装材料が、少なくとも１回の包装に用いられていることを特徴としている。
【００１４】
本発明の請求項３記載のセルロースエステルフィルム包装体の発明は、上記請求項２記載のセルロースエステルフィルム包装体であって、ＪＩＳ  Ｚ０２０８に規定される塩化カルシウム−カップ法に基づく温度４０℃及び湿度９０％ＲＨの環境条件下で２４時間保持された際の透湿度で１ｇ／ｍ２ 以下の包装材料による包装が、ロール状のセルロースエステルフィルムに対して包装材料を２周以上巻き付けるものであることを特徴としている。
【００１５】
本発明の請求項４記載のセルロースエステルフィルム包装体の発明は、上記請求項２記載のセルロースエステルフィルム包装体であって、内側の包装材料が、ＪＩＳ  Ｚ０２０８に規定される塩化カルシウム−カップ法に基づく温度４０℃及び湿度９０％ＲＨの環境条件下で２４時間保持された際の透湿度で１ｇ／ｍ２ 以下の包装材料であることを特徴としている。
【００１６】
本発明の請求項５記載のセルロースエステルフィルムの発明は、上記請求項１〜４のうちのいずれか一項記載のセルロースエステルフィルム包装体を、温度４０℃及び湿度９０％ＲＨの環境条件下で２週間、経時保存試験をした後、巻外側と巻芯側のそれぞれのセルロースエステルフィルム部分の屈折率の差が０．００１０以下であることを特徴としている。
【００１７】
本発明の請求項６記載のセルロースエステルフィルムの発明は、上記請求項１〜４のうちのいずれか一項記載のセルロースエステルフィルム包装体について、請求項５記載の経時保存試験を行なう前、及び後でのセルロースエステルフィルムの屈折率の差が、０．００２０以下であることを特徴としている。
【発明の効果】
【００１８】
本発明の請求項１記載のセルロースエステルフィルム包装体の発明は、上述のように、筒状の巻芯にロール状に巻き取られたセルロースエステルフィルムが包装材料により包装されており、包装材料同士の接合部分、及び巻芯と包装材料の接合部分に接着テープが貼り付けられて、包装材料同士の接触部分、及び巻芯と包装材料の間に実質的に隙間がなく、密閉状態となされていることを特徴とするもので、本発明のセルロースエステルフィルムの包装体によれば、液晶表示素子すなわち偏光板の高生産性化（生産量増大）に伴い、偏光板用保護フィルムとして用いられるセルロースエステルフィルムの高生産性化が進んだ場合であっても、該セルロースエステルフィルムについて、ロール状セルロースエステルフィルム包装体の包装材料間、包装材料と巻芯間の隙間を実質上なくし、元巻本体への水の滲入を防止することにより、フィルムの保管及び輸送などの物流状態における元巻き保管中の異物故障やフィルム同士の貼り付き故障の発生を抑制することができ、フィルムの元巻き状態の外観に優れていて、高品質の偏光板用保護フィルムの高生産性化を可能とするという効果を奏する。
【００１９】
本発明の請求項２記載のセルロースエステルフィルム包装体の発明は、上述のように、上記請求項１記載のセルロースエステルフィルム包装体であって、筒状の巻芯にロール状に巻き取られたセルロースエステルフィルムの包装が、包装材料により内側から外側へと少なくとも２回繰り返し行なわれ、ＪＩＳ  Ｚ０２０８に規定される塩化カルシウム−カップ法に基づく温度４０℃及び湿度９０％ＲＨの環境条件下で２４時間保持された際の透湿度で１ｇ／ｍ２ 以下の包装材料が、少なくとも１回の包装に用いられていることを特徴とするもので、本発明のセルロースエステルフィルムの包装体によれば、包装材料の透湿度、及びその使用枚数を規定して、ロール状に巻き取られたセルロースエステルフィルムを、防湿性の高い包装材料で包装することにより、包装材料内部のロール状のセルロースエステルフィルムを、常に低湿状態に保つことができ、これによって、元巻き保管中の異物故障やフィルム同士の貼り付き故障の発生を抑制することができるという効果を奏する。
【００２０】
本発明の請求項３記載のセルロースエステルフィルム包装体の発明は、上述のように、上記請求項２記載のセルロースエステルフィルム包装体であって、ＪＩＳ  Ｚ０２０８に規定される塩化カルシウム−カップ法に基づく温度４０℃及び湿度９０％ＲＨの環境条件下で２４時間保持された際の透湿度で１ｇ／ｍ２ 以下の包装材料による包装が、ロール状のセルロースエステルフィルムに対して包装材料を２周以上巻き付けるものであることを特徴とするもので、本発明のセルロースエステルフィルムの包装体によれば、包装材料の透湿度、及びその使用枚数、使用方法を規定することにより、元巻き保管中の異物故障やフィルム同士の貼り付き故障の発生を抑制することができるという効果を奏する。
【００２１】
本発明の請求項４記載のセルロースエステルフィルム包装体の発明は、上述のように、上記請求項２記載のセルロースエステルフィルム包装体であって、内側の包装材料が、ＪＩＳ  Ｚ０２０８に規定される塩化カルシウム−カップ法に基づく温度４０℃及び湿度９０％ＲＨの環境条件下で２４時間保持された際の透湿度で１ｇ／ｍ２ 以下の包装材料であることを特徴とするもので、本発明のセルロースエステルフィルムの包装体によれば、同様に、包装材料の透湿度、及びその使用枚数、使用方法を規定することにより、元巻き保管中の異物故障やフィルム同士の貼り付き故障の発生を抑制することができるという効果を奏する。
【００２２】
本発明の請求項５記載のセルロースエステルフィルムの発明は、上述のように、上記請求項１〜４のうちのいずれか一項記載のセルロースエステルフィルム包装体を、温度４０℃及び湿度９０％ＲＨの環境条件下で２週間、経時保存試験をした後、巻外側と巻芯側のそれぞれのセルロースエステルフィルム部分の屈折率の差が０．００１０以下であることを特徴とするもので、本発明のセルロースエステルフィルムによれば、ロール状フィルムの元巻きを所定の環境条件下で経時保存した場合、巻外側と巻芯側の屈折率の差を規定することにより、ロール状に巻き取られた元巻きの経時保管中に異物故障やフィルム同士の貼り付き故障を起こさない偏光板用保護フィルムとしてのセルロースエステルフィルムを得ることができるという効果を奏する。
【００２３】
本発明の請求項６記載のセルロースエステルフィルムの発明は、上述のように、上記請求項１〜４のうちのいずれか一項記載のセルロースエステルフィルム包装体について、請求項５記載の経時保存試験を行なう前、及び同試験を行なった後でのセルロースエステルフィルムの屈折率の差が、０．００２０以下であることを特徴とするもので、本発明のセルロースエステルフィルムによれば、ロール状フィルムの元巻きを所定の環境条件下で経時保存した場合、保存後のフィルムの屈折率と元の状態の屈折率との差を規定することにより、セルロースエステルフィルム自体の特性（屈折率）の変化が小さいほど、故障の発生が抑えられ、ロール状に巻き取られた元巻きの経時保管中に異物故障やフィルム同士の貼り付き故障を起こさない偏光板用保護フィルムとしてのセルロースエステルフィルムを得ることができるという効果を奏する。
【発明を実施するための最良の形態】
【００２４】
つぎに、本発明の実施の形態を、図面を参照して説明する。
【００２５】
図１は、本発明によるセルロースエステルフィルム包装体の実施形態の一例を示す斜視図であり、図２は、同包装体の概略断面図である。
【００２６】
図面を参照すると、本発明によるセルロースエステルフィルム包装体(10)は、筒状の巻芯(1) にロール状に巻き取られた厚さ２０〜８５μｍのセルロースエステルフィルムが包装材料(3) により包装されており、包装材料(3) 同士の接合部分、及び巻芯(1) と包装材料(3) の接合部分に接着テープ(4) が貼り付けられて、包装材料(3) 同士の接触部分、及び巻芯(1) と包装材料(3) の間に実質的に隙間がなく、密閉状態となされているものである。
【００２７】
図１と図２に示す本発明によるセルロースエステルフィルム包装体(10)の具体例では、筒状の巻芯(1) にロール状に巻き取られたセルロースエステルフィルムの周面及び左右両側面の全体が、シート状の包装材料(3) により覆われており、包装材料(3) のロール周方向の両端部が互いに重ね合わせられ、これら包装材料(3) 端部同士の接合部分に接着テープ(4) が貼り付けられて、包装材料(3) 端部同士の接触部分に実質的に隙間がなく、密閉状態となされるとともに、ロール状フィルムの左右両端部より外側に突出した巻芯(1) の両端部(1a)(1a)の周面と包装材料(3) の左右両端部との接合部分に接着テープ(4) が貼り付けられて、巻芯両端部(1a)(1a)の周面と包装材料(3) の左右両端部との間に実質的に隙間がなく、密閉状態となされているものである。
【００２８】
また、図２に詳しく示すように、本発明によるセルロースエステルフィルム包装体(10)は、筒状の巻芯(1) にロール状に巻き取られた厚さ２０〜８５μｍのセルロースエステルフィルム(2) の包装が、内側包装材料(3a)及び外側包装材料(3b)により２回繰り返し行なわれ、内側包装材料(3a)には、ＪＩＳ  Ｚ０２０８に規定される塩化カルシウム−カップ法に基づく温度４０℃及び湿度９０％ＲＨの環境条件下で２４時間保持された際の透湿度で１ｇ／ｍ２ 以下の包装材料(3a)が用いられている。
【００２９】
そして、筒状の巻芯(1) にロール状に巻き取られたセルロースエステルフィルム(2) の周面及び左右両側面の全体が、シート状の内側包装材料(3a)により覆われており、内側包装材料(3a)のロール周方向の両端部が互いに重ね合わせられて、内側包装材料(3a)端部同士の接合部分に接着テープ(4) が貼り付けられるとともに、内側包装材料(3a)の左右両端部が内方に折り返されて、ロール状フィルム(2) の左右両端部より外側に突出した巻芯(1) の両端寄りの周面部分に、それぞれ止め具(5) によって固定されている。さらに、この内側包装材料(3a)の外周面及び左右両側面の全体が、シート状の外側包装材料(3b)により覆われており、外側包装材料(3b)のロール周方向の両端部が互いに重ね合わせられて、外側包装材料(3b)端部同士の接合部分に接着テープ(4) が貼り付けられるとともに、内側包装材料(3a)の左右両端部より外側に突出した巻芯(1) の両端部(1a)(1a)の周面と外側包装材料(3b)の左右両端部との接合部分に接着テープ(4) が貼り付けられて、外側包装材料(3b)端部同士の接触部分、及び巻芯両端部(1a)(1a)の周面と外側包装材料(3b)の左右両端部との間に実質的に隙間がなく、密閉状態となされているものである。
【００３０】
このように、本発明によれば、ロール状セルロースエステルフィルム包装体(10)の包装材料(3) 同士間、包装材料(3) と巻芯(1) の間の隙間を実質上なくし、元巻本体への水の滲入を防止することにより、フィルムの保管及び輸送などの物流状態における元巻き保管中の異物故障やフィルム同士の貼り付き故障の発生を抑制することができる。
【００３１】
なお、本発明によるセルロースエステルフィルム包装体(10)の内側包装材料(3a)及び外側包装材料(3b)を用いた包装方法は、図示のものに限定されるものではない。
【００３２】
また上記において、透湿度は、ＪＩＳ  Ｚ  ０２０８に規定される塩化カルシウム−カップ法に基づく方法に従って測定し、面積１ｍ２ あたり２４時間で透過する水分量（ｇ）として算出したものである。
【００３３】
本発明によるセルロースエステルフィルム包装体(10)において用いる上記包装材料(3) は、ＪＩＳ  Ｚ０２０８に規定される塩化カルシウム−カップ法に基づく温度４０℃、湿度９０％ＲＨの環境条件下で２４時間保持された際の透湿度が１０ｇ／ｍ２ 以下である。
【００３４】
このような包装材料(3) としては、ポリエチレン及びポリプロピレンなどのポリオレフィン系合成樹脂のフィルム、またポリエチレンテレフタレート及びポリエチレンナフタレートなどのポリエステル系合成樹脂のフィルムなどが挙げられる。また、包装材料(3) の厚さは、透湿性を維持する観点から１０μｍ以上であることが好ましく、また剛性など取り扱い上の観点から１００μｍ以下であることが好ましい。また、包装材料(3) の透湿性は、包装材料(3) を構成する合成樹脂フィルムの厚さにより変化するため、合成樹脂フィルムの厚さを調整することで、包装材料(3) の透湿性を適宜調整することができる。
【００３５】
ここで、この包装材料(3) の透湿度が、ＪＩＳ  Ｚ０２０８で規定される１日あたりの透湿度が１０ｇ／ｍ２ を超えるものであると、フィルムに発生した異物が増加したり、異物自体が大きくなったり、それに起因した傷発生が生じやすくなるので、好ましくない。
【００３６】
というのは、ロール状に巻き取られたセルロースエステルフィルム(2) を、防湿性の高い包装材料(3) で包装することにより、包装材料(3) 内部のロール状のセルロースエステルフィルム(2) を、常に低湿状態に保つことができ、これによって、フィルムに発生した異物が増加したり、異物自体が大きくなることを防ぐことができ、その結果、これらに起因した傷発生を抑えることができることを見い出し、本発明を完成するに至ったものである。
【００３７】
なお、本発明のセルロースエステルフィルム包装体(10)においては、セルロースエステルフィルム(2) を、ＪＩＳ  Ｚ  ０２０８で規定される１日あたりの透湿度が５ｇ／ｍ２ 以下である包装材料(3) により包装することが好ましく、さらに、透湿度が１ｇ／ｍ２ 以下である包装材料(3) により包装することが望ましい。その理由は、フィルムの貯蔵及び輸送などの物流状態における保管時の劣化（異物故障やフィルム同士の貼り付き故障の発生）をより一層抑えることができるからである。
【００３８】
なお、ＪＩＳ  Ｚ  ０２０８で規定される１日あたりの透湿度が５ｇ／ｍ２ 以下、ないし１ｇ／ｍ２ 以下である包装材料(3) としては、例えばポリエチレン及びポリプロピレンなどのポリオレフィン系合成樹脂フィルムと、ポリエチレンテレフタレート及びポリエチレンナフタレートなどのポリエステル系合成樹脂フィルムとが積層された複合材料、またこれらのフィルムに、アルミニウムなどの金属が蒸着されるか、もしくは金属の薄膜が接合されて積層されている複合材料などが挙げられる。これらの複合材料よりなる包装材料(3) の厚さは、透湿性を維持する観点から１μｍ以上であることが好ましく、また剛性など取り扱い上の観点から５０μｍ以下であることが好ましい。そして、包装材料(3) の透湿性は、複合材料の厚さにより変化するため、厚さを調整することで、包装材料(3) の透湿性を適宜調整することができる。
【００３９】
とくに、ポリエチレン及びポリプロピレンなどのポリオレフィン系合成樹脂フィルムと、ポリエチレンテレフタレート及びポリエチレンナフタレートなどのポリエステル系合成樹脂フィルムとが積層された複合材料、またこれらのフィルムに、アルミニウムなどの金属が蒸着されるか、もしくは金属の薄膜が接合されて積層されている複合材料は、高い透湿性が得られるうえに、材料が軽量であるため、取り扱い上、特に好ましく利用することができる。
【００４０】
上記包装材料(3) としては、例えば厚さ５０μｍのポリエチレンシート、厚さ５０μｍのポリエチレンシートの２重包装、及びポリエチレンテレフタレートシートとアルミニウム膜とポリエチレンシートの３層構成の複合材料（厚さ４０μｍ）などを使用する。
【００４１】
そして、本発明のセルロースエステルフィルム包装体(10)においては、筒状の巻芯(1) にロール状に巻き取られたセルロースエステルフィルム(2) の包装が、包装材料(3) により内側から外側へと少なくとも２回繰り返し行なわれ、ＪＩＳ  Ｚ０２０８に規定される塩化カルシウム−カップ法に基づく温度４０℃及び湿度９０％ＲＨの環境条件下で２４時間保持された際の透湿度で１ｇ／ｍ２ 以下の包装材料(3) が、少なくとも１回の包装に用いられているのが、好ましい。
【００４２】
また、ＪＩＳ  Ｚ０２０８に規定される塩化カルシウム−カップ法に基づく温度４０℃及び湿度９０％ＲＨの環境条件下で２４時間保持された際の透湿度で１ｇ／ｍ２ 以下の包装材料(3) による包装が、ロール状のセルロースエステルフィルム(2) に対して包装材料(3) を２周以上巻き付けるのが、好ましい。
【００４３】
また、内側の包装材料(3a)が、ＪＩＳ  Ｚ０２０８に規定される塩化カルシウム−カップ法に基づく温度４０℃及び湿度９０％ＲＨの環境条件下で２４時間保持された際の透湿度で１ｇ／ｍ２ 以下の包装材料であるのが、好ましい。
【００４４】
本発明において、このように包装材料(3) の透湿度、及びその使用枚数、使用方法を規定することにより、元巻き保管中の異物故障やフィルム同士の貼り付き故障の発生を抑制することができるものである。
【００４５】
また、本発明によるセルロースエステルフィルム(2) は、上記のセルロースエステルフィルム包装体(10)を、温度４０℃及び湿度９０％ＲＨの環境条件下で２週間、経時保存試験をした後、巻外側と巻芯側のそれぞれのセルロースエステルフィルム部分の屈折率の差が０．００１０以下である。本発明のセルロースエステルフィルム(2) によれば、ロール状フィルムの元巻きを所定の環境条件下で経時保存した場合、巻外側と巻芯側の屈折率の差を規定することにより、ロール状に巻き取られた元巻きの経時保管中に異物故障やフィルム同士の貼り付き故障を起こさない偏光板用保護フィルムとしてのセルロースエステルフィルムを得ることができる。
【００４６】
なお、ロール状セルロースエステルフィルム(2) の元巻きを保存する場合、その環境温度は、３５℃以下、好ましくは３０℃以下、望ましくは２５℃以下である。
【００４７】
また、本発明によるセルロースエステルフィルム(2) は、上記のセルロースエステルフィルム包装体(10)について経時保存試験を行なう前、及び同試験を行なった後でのセルロースエステルフィルムの屈折率の差が、０．００２０以下である。
【００４８】
このように、本発明によれば、セルロースエステルフィルム(2) 自体の特性（屈折率）の変化が小さいほど、故障の発生が抑えられ、ロール状に巻き取られた元巻きの経時保管中に異物故障やフィルム同士の貼り付き故障を起こさないセルロースエステルフィルムを得ることができるものである。
【００４９】
本発明において、セルロースエステルフィルムの主成分であるセルロースエステルとしては、セルローストリアセテート（ＴＡＣ）、セルロースジアセテート、セルロースアセテートブチレート、セルロースアセテートプロピオネート（ＣＡＰ）などが挙げられる。
【００５０】
ここで、セルローストリアセテートの場合は、特に重合度２５０〜４００、結合酢酸量が５４〜６２．５％のセルローストリアセテートが好ましく、結合酢酸量が５８〜６２．５％のベース強度が強くより好ましい。セルローストリアセテートは綿花リンターから合成されたセルローストリアセテートと木材パルプから合成されたセルローストリアセテートのどちらかを単独あるいは混合して用いることができる。
【００５１】
セルロースエステルの溶剤としては、例えばメチルアルコール、エチルアルコール、ｎ−プロピルアルコール、イソプロピルアルコール、ｎ−ブチルアルコールなどの低級アルコール類、シクロヘキサン、ジオキサン類、メチレンクロライドのような低級脂肪族塩化炭化水素類などを用いることができる。
【００５２】
溶剤比率としては、例えばメチレンクロライド７０〜９５重量％、その他の溶剤は５〜３０重量％が好ましい。またセルロースエステルの濃度は１０〜５０重量％が好ましい。溶剤を添加しての加熱温度は、使用溶剤の沸点以上で、かつ該溶剤が沸騰しない範囲の温度が好ましく例えば６０℃以上、８０〜１１０℃の範囲に設定するのが好適である。また、圧力は設定温度において、溶剤が沸騰しないように定められる。
【００５３】
溶解後は冷却しながら容器から取り出すか、または容器からポンプ等で抜き出して熱交換器などで冷却し、これを製膜に供する。
【００５４】
本発明によるセルロースエステルフィルム(2) は、セルロースエステルと溶剤のほかに、可塑剤、紫外線吸収剤等の添加剤を含有している。
【００５５】
可塑剤、紫外線吸収剤等の添加剤は、予め溶剤と混合し、溶解または分散してからセルロースエステル溶解前の溶剤に投入しても、セルロースエステル溶解後のドープへ投入しても良い。
【００５６】
本発明で用いることのできる可塑剤としては特に限定しないが、リン酸エステル系では、トリフェニルホスフェート（ＴＰＰ）、ビフェニルジフェニルホスフェート（ＢＤＰ）、トリクレジルホスフェート、クレジルジフェニルホスフェート、オクチルジフェニルホスフェート、トリオクチルホスフェート、トリブチルホスフェート等、フタル酸エステル系では、ジエチルフタレート、ジメトキシエチルフタレート、ジメチルフタレート、ジオクチルフタレート、ジブチルフタレート、ジ−２−エチルヘキシルフタレート等、グリコール酸エステル系では、トリアセチン、トリブチリン、ブチルフタリルブチルグリコレート、エチルフタリルエチルグリコレート（ＥＰＥＧ）、メチルフタリルエチルグリコレート、ブチルフタリルブチルグリコレート等を単独あるいは併用するのが好ましい。上記の可塑剤は必要に応じて、２種類以上を併用して用いてもよい。これらの可塑剤を含有することにより、寸法安定性、耐水性に優れたフィルムが得られるため、特に好ましい。
【００５７】
本発明において、吸水率ならびに水分率を特定の範囲内にするために、好ましい可塑剤の添加量としては、セルロースエステルに対する重量％で、１２重量％以下である。可塑剤を２種類以上併用して用いる場合には、これらの可塑剤の合計量が１２重量％以下であれば、良い。
【００５８】
本発明において、セルロースエステルフィルム(2) には、紫外線吸収剤を用いることが好ましく、紫外線吸収剤としては、液晶の劣化防止の点より波長３７０ｎｍ以下の紫外線の吸収能に優れ、かつ良好な液晶表示性の点より波長４００ｎｍ以上の可視光の吸収が可及的に少ないものが好ましく用いられる。
【００５９】
一般に用いられるものとしては、例えばオキシベンゾフェノン系化合物、ベンゾトリアゾール系化合物、サリチル酸エステル系化合物、ベンゾフェノン系化合物、シアノアクリレート系化合物、ニッケル錯塩系化合物などがあげられるが、これらに限定されない。
【００６０】
また本発明において、フィルム(2) にすべり性の向上、巻取り後のブロッキング防止等の目的でマット剤として加える微粒子は、主ドープに添加してもよいが、添加液に加えるのが生産性の上からは好ましい。添加液に添加し、フィルム(2) に含有せしめる。また、主ドープに含有せしめてもよいが、微粒子としてはいかなるものも用いることができる。
【００６１】
本発明に使用される微粒子としては無機化合物の例として、二酸化ケイ素、二酸化チタン、酸化アルミニウム、酸化ジルコニウム、炭酸カルシウム、炭酸カルシウム、タルク、クレイ、焼成カオリン、焼成ケイ酸カルシウム、水和ケイ酸カルシウム、ケイ酸アルミニウム、ケイ酸マグネシウム及びリン酸カルシウムを挙げることができる。酸化ジルコニウムの微粒子は、例えば、アエロジルＲ９７６及びＲ８１１（以上、日本アエロジル株式会社製）の商品名で市販されており、使用することができる。その中でも、微粒子はケイ素を含むものが濁度が低くなる点で好ましく、特に二酸化ケイ素が好ましい。これらの例としては、アエロジルＲ９７２、Ｒ９７２Ｖ、Ｒ９７４、Ｒ８１２、２００、２００Ｖ、３００、Ｒ２０２、ＯＸ５０、ＴＴ６００（以上、日本アエロジル株式会社製）の商品名で市販されているものがあり、使用することができる。さらに、二酸化ケイ素微粒子の１次平均粒子径が２０ｎｍ以下であり、かつ見掛比重が７０ｇ／リットル以上の二酸化ケイ素微粒子であることが好ましい。これらを満足する二酸化ケイ素の微粒子としては、例えば、アエロジル２００Ｖ、アエロジルＲ９７２Ｖがあり、フィルム(2) の濁度を低く保ちながら、摩擦係数をさげる効果が大きいため特に好ましい。
【００６２】
本発明において、上記微粒子はセルロースエステルに対して、０．０４〜０．４重量％添加して使用される。好ましくは、０．０５〜０．３重量％、さらに好ましくは０．０５〜０．２重量％である。
【００６３】
本発明においては、セルロースエステルを溶解して得られるドープを支持体上に流延（キャスト工程）した後、加熱して溶剤の一部を除去（支持体上乾燥工程）した後、支持体から剥離し、剥離したフィルムを乾燥（フィルム乾燥工程）して、セルロースエステルフィルムを得る。
【００６４】
キャスト工程における支持体はベルト状もしくはドラム状のステンレスを鏡面仕上げした支持体が使用される。キャスト工程の支持体の温度は一般的な温度範囲０℃から溶剤の沸点未満の温度で、流延することができるが、５〜３０℃の支持体上に流延する方が、ドープをゲル化させ剥離限界時間をあげられるため、好ましく、５〜１５℃の支持体上に流延することがさらに好ましい。
【００６５】
支持体上乾燥工程ではドープを流延し、一旦ゲル化させた後、流延から剥離するまでの時間を１００％としたとき、流延から３０％以内にドープ温度を４０℃〜７０℃にすることで、溶剤の蒸発を促進し、それだけ早く支持体上から剥離することができ、さらに剥離強度が増すため好ましく、３０％以内にドープ温度を５５〜７０℃にすることがより好ましい。この温度を２０％以上維持することが好ましく、４０％以上がさらに好ましい。
【００６６】
支持体上での乾燥は残留溶媒量６０〜１５０％で支持体から剥離することが、支持体からの剥離強度が小さくなるため好ましく、８０〜１２０％がより好ましい。剥離するときのドープの温度は０〜３０℃にすることが剥離時のベース強度をあげることができ、剥離時のベース破断を防止できるため好ましく、５〜２０℃がより好ましい。
【００６７】
フィルム乾燥工程においては支持体より剥離したフィルムをさらに乾燥し、残留溶媒量を３重量％以下、好ましくは１重量％以下、より好ましくは０．５重量％以下であることが、寸法安定性が良好なフィルムを得る上で好ましい。フィルム乾燥工程では一般にロール懸垂方式か、ピンテンター方式または、クリップテンター方式でフィルムを搬送しながら乾燥する方式が採られる。液晶表示用部材用としては、テンター方式で幅を保持しながら乾燥させることが、寸法安定性を向上させるために好ましい。
【００６８】
フィルムを乾燥させる手段は特に制限なく、一般的に熱風、赤外線、加熱ロール、マイクロ波等で行なう。簡便さの点で熱風で行なうのが好ましい。乾燥温度は４０〜１５０℃の範囲で３〜５段階の温度に分けて、段々高くしていくことが好ましく、８０〜１４０℃の範囲で行なうことが寸法安定性を良くするためさらに好ましい。これら流延から後乾燥までの工程は、空気雰囲気下でもよいし窒素ガスなどの不活性ガス雰囲気下でもよい。
【００６９】
本発明において、セルロースエステルフィルムの製造に係わる巻き取り機は、一般的に使用されているものでよく、定テンション法、定トルク法、テーパーテンション法、内部応力一定のプログラムテンションコントロール法などの巻き取り方法で巻き取ることができる。
【００７０】
なお、本発明において、製膜されたセルロースエステルフィルムをロール状に巻き取る際の環境条件は、温度２５℃以下、及び湿度５０％ＲＨ以下、好ましくは湿度４０％ＲＨ以下である。
【００７１】
ここで、セルロースエステルフィルムの巻き取り部分の環境条件が、温度２５℃を超え、湿度５０％ＲＨを超えると、フィルムに異物が発生したり、それに起因した傷発生が生じやすくなるので、好ましくない。
【実施例】
【００７２】
以下、本発明の実施例を説明するが、本発明はこれらに限定されるものではない。
【００７３】
実施例１〜３
（ドープ液の調製）
セルローストリアセテートのドープ液を、以下のように調製した。
【００７４】
セルローストリアセテート（ＴＡＣ）：１００ｋｇ
チヌビン３２６（チバスペシャルティケミカルズ社製）：０．３ｋｇ
チヌビン１７１（チバスペシャルティケミカルズ社製）：０．５ｋｇ
チヌビン１０９（チバスペシャルティケミカルズ社製）：０．５ｋｇ
エチルフタリルエチルグリコレート（ＥＰＥＧ）：２．８ｋｇ
トリフェニルホスフェート（ＴＰＰ）：９．７ｋｇ
アエロジル２００Ｖ（日本アエロジル社製）：０．０９ｋｇ
メチレンクロライド：３２０ｋｇ
エタノール：２０ｋｇ
これらを密閉容器に投入し、加圧下で８０℃に保温・攪拌しながら完全に溶解させた。
【００７５】
（フィルム試料の作製）
上記のドープ液を濾過した後、図示しないベルト流延装置を用い、ドープ温度３３℃にてダイスより、ステンレス鋼製エンドレスベルトよりなる支持体上に流延した。支持体上で６０秒間保持した後に支持体上から剥離し、多数のロールで搬送させながら乾燥させた。この際、クリップテンターを用いて、フィルムを幅手方向に１．０７倍に延伸しながら乾燥を行なった。乾燥後、セルローストリアセテートフィルムを、温度２４℃、湿度４０％ＲＨで筒状の巻芯にロール状に巻き取ることで、膜厚８０μｍのセルローストリアセテート（ＴＡＣ）フィルムを得た。
【００７６】
つぎに、図１の具体例に示すように、上記のようにして巻芯(1) にロール状に巻き取られたセルローストリアセテートフィルム(2) の周面及び前後両側面を包装材料(3) により包装した。この時、包装材料(3) 同士の接合部分、及び巻芯(1) と包装材料(3) の接合部分に接着テープ(4) を貼り付けて、包装材料(3) 同士の接触部分、及び巻芯(1) と包装材料(3) の間に実質的に隙間がなく、密閉状態とした。
【００７７】
そして、ロール状セルローストリアセテートフィルム(2) の包装を、図２の具体例に詳しく示すように、包装材料(3a)(3b)を用いて内側及び外側の２回行ない、実施例１では、内側及び外側の包装材料(3a)(3b)として同種のものを使用し、具体的には、ＪＩＳ  Ｚ０２０８に規定される塩化カルシウム−カップ法に基づく温度４０℃及び湿度９０％ＲＨの環境条件下で２４時間保持された際の透湿度が５．０ｇ／ｍ２ である包装材料(3a)(3b)（厚さ５０μｍのポリエチレンシート）を用いて被覆包装することにより、セルローストリアセテートフィルム包装体(10)を作製した。
【００７８】
また実施例２では、内側の包装材料(3a)として、ＪＩＳ  Ｚ０２０８に規定される塩化カルシウム−カップ法に基づく温度４０℃及び湿度９０％ＲＨの環境条件下で２４時間保持された際の透湿度が０．５ｇ／ｍ２ である包装材料（アルミニウム蒸着シート）を用い、外側の包装材料(3b)として上記実施例１の場合と同じもので、塩化カルシウム−カップ法に基づく温度４０℃及び湿度９０％ＲＨの環境条件下で２４時間保持された際の透湿度が５．０ｇ／ｍ２ である包装材料（厚さ５０μｍのポリエチレンシート）を用いて、それぞれ被覆包装することにより、セルローストリアセテートフィルム包装体(10)を作製した。
【００７９】
さらに実施例３では、内側包装材料(3a)として上記実施例１の場合と同じもので、ＪＩＳ  Ｚ０２０８に規定される塩化カルシウム−カップ法に基づく温度４０℃及び湿度９０％ＲＨの環境条件下で２４時間保持された際の透湿度が５．０ｇ／ｍ２ である包装材料（厚さ５０μｍのポリエチレンシート）を用い、外側の包装材料(3b)として、ＪＩＳ  Ｚ０２０８に規定される塩化カルシウム−カップ法に基づく温度４０℃及び湿度９０％ＲＨの環境条件下で２４時間保持された際の透湿度が１．０ｇ／ｍ２ である包装材料（厚さ７０μｍのポリエチレンシート）を用いて、それぞれの包装材料(3a)(3b)を１周巻き付けることにより、セルローストリアセテートフィルム包装体(10)を作製した。
【００８０】
実施例４と５
ＪＩＳ  Ｚ０２０８に規定される温度４０℃、湿度９０％ＲＨの環境条件下で２４時間保持された際の透湿度が５．０ｇ／ｍ２ である包装材料(3a)(3b)（厚さ５０μｍのポリエチレンシート）で、それぞれ被覆包装することにより、セルローストリアセテートフィルム包装体(10)を作製した。
【００８１】
つぎに、実施例４においては、上記実施例２と同じ包装材料(3a)(3b)で、被覆包装することにより、セルローストリアセテートフィルム包装体(10)を作製した。たゞし、実施例４では、内側の包装材料(3a)を２周巻き付けるとともに、外側の包装材料(3b)を１周巻き付けることにより実施した。また実施例５では、内側の包装材料(3a)を３周巻き付けるとともに、外側の包装材料(3b)を１周巻き付けることにより実施した。
【００８２】
実施例６
この実施例では、内側の包装材料(3a)として、ＪＩＳ  Ｚ０２０８に規定される塩化カルシウム−カップ法に基づく温度４０℃及び湿度９０％ＲＨの環境条件下で２４時間保持された際の透湿度が５．０ｇ／ｍ２ である包装材料（厚さ５０μｍのポリエチレンシート）を用い、外側の包装材料(3b)として、ＪＩＳ  Ｚ０２０８に規定される塩化カルシウム−カップ法に基づく温度４０℃及び湿度９０％ＲＨの環境条件下で２４時間保持された際の透湿度が０．５ｇ／ｍ２ である包装材料（アルミニウム蒸着シート）を用い、さらに内側の包装材料(3a)を１周巻き付けるとともに、外側の包装材料(3b)を３周巻き付けて、それぞれ被覆包装することにより、セルローストリアセテートフィルム包装体(10)を作製した。
【００８３】
比較例１
比較のために、上記実施例２と同じ包装材料を用いて、それぞれの包装材料を１周巻き付けることにより、セルローストリアセテートフィルム包装体を作製した。たゞし、包装材料同士の接合部分に接着テープ(4) を貼り付けて、包装材料同士の接触部分の間に実質的に隙間がなく、密閉状態としたが、巻芯と包装材料の接合部分はゴム止めとし、いわゆる簡易包装により、セルローストリアセテートフィルム包装体を作製した。
【００８４】
下記の表１に、実施例１〜６及び比較例１におけるセルローストリアセテートフィルム(2) の包装方法、包装材料(3a)(3b)の透湿度、及び巻き付け方法をまとめて示した。
【表１】
2005104556.tif 000003
つぎに、本発明による上記実施例１〜６及び比較例１の各セルローストリアセテートフィルム包装体(10)を、温度４０℃、及び湿度８０％ＲＨで２週間保存した後、フィルムの異物故障及び貼り付き故障の発生の程度を評価するとともに、ロール状セルローストリアセテートフィルム(2) の巻外側と巻芯側の屈折率差、さらには、保存試験前後におけるフィルムの巻外側の屈折率の差を測定し、得られた結果を下記の表２にまとめて示した。
【００８５】
（フィルムの異物故障発生の評価）
各セルローストリアセテートフィルム(2) の異物故障発生の評価は、各セルローストリアセテートフィルム包装体(10)を、温度４０℃、及び湿度８０％ＲＨで２週間保存した後、各セルローストリアセテートフィルム(2) を１ｍ２  に裁断し、温度２３℃、湿度５５％ＲＨの環境条件下においてフィルム面の異物故障発生数を測定し、得られた結果を、下記の表２に示した。
【００８６】
なお、セルローストリアセテートフィルム面の異物故障発生数の測定は、裁断した１ｍ２  のフィルムを、黒色の検査台上に置き、蛍光灯白色光の照射の下で目視によりフィルム面の異物故障発生数を計測した。このとき観察される異物には、傷を含んでいるものとして、観察した。また、フィルムの表面の異物故障の程度により、下記の◎、○、△、×のグレード付けを行なった。
【００８７】
◎：異物故障発生数  ３０（個／１ｍ２  ）以下
○：異物故障発生数  ３１〜１００（個／１ｍ２  ）
△：異物故障発生数  １０１〜２００（個／１ｍ２  ）剥離できる
×：異物故障発生数  ２０１（個／１ｍ２  ）以上
（フィルムの貼り付き故障発生の評価）
各セルローストリアセテートフィルム(2) の貼り付き故障発生の評価は、各セルローストリアセテートフィルム包装体(10)を、温度４０℃、及び湿度８０％ＲＨで２週間保存した後、各セルローストリアセテートフィルム(2) を繰り出して、フィルム同士が貼り付いていないか、どうかを検査した。また、フィルムの貼り付きの状態により、下記の◎、○、△、×のグレード付けを行なった。
【００８８】
◎：全く貼り付いていない
○：若干貼り付いているが、容易に剥離できる
△：貼り付いているが、容易に剥離できる
×：貼り付きが多く、剥離しにくい
【表２】
2005104556.tif 000004
上記表２の結果から明らかなように、本発明の実施例１〜６によれば、セルローストリアセテートフィルム面の異物故障やフィルム同士の貼り付き故障の発生がほとんどなく、とくに実施例４〜６では、フィルム面の異物故障やフィルム同士の貼り付き故障の発生が大幅に低減していることが判る。これに対し、比較例１では、セルローストリアセテートフィルム面の異物故障やフィルム同士の貼り付き故障の発生が多いことが判る。
【００８９】
また、本発明の実施例１〜６によれば、ロール状フィルム(2) の元巻きを所定の環境条件下で経時保存した場合、巻外側と巻芯側の屈折率の差が小さく、かつセルローストリアセテートフィルム包装体(10)について経時保存試験を行なう前、及び同試験を行なった後でのセルローストリアセテートフィルム(2) の屈折率の差が小さいものであり、このように、セルローストリアセテートフィルム(2) 自体の特性（屈折率）の変化が小さいほど、故障の発生が抑えられ、ロール状に巻き取られた元巻きの経時保管中に異物故障やフィルム同士の貼り付き故障を起こさない偏光板用保護フィルムとしてのセルローストリアセテートフィルム(2) を得ることができた。
【００９０】
これに対し、比較例１では、ロール状フィルムの元巻きを所定の環境条件下で経時保存した場合、巻外側と巻芯側の屈折率の差が大きく、かつセルローストリアセテートフィルム包装体について経時保存試験を行なう前、及び同試験を行なった後でのセルローストリアセテートフィルムの屈折率の差が大きいものであり、このように、セルローストリアセテートフィルム自体の特性（屈折率）の変化が大きいために、故障の発生が多く見られた。
【００９１】
実施例７〜１２
セルローストリアセテートフィルム(2) の厚さを４０μｍとした以外は、上記実施例１〜６の場合と全く同様にして、セルローストリアセテート（ＴＡＣ）フィルム包装体(10)を製造した。
【００９２】
比較例２
比較のために、セルローストリアセテートフィルムの厚さを４０μｍとした以外は、上記比較例１の場合と全く同様にして、セルローストリアセテート（ＴＡＣ）フィルム包装体を製造した。
【００９３】
つぎに、本発明による上記実施例７〜１２及び比較例２の各セルローストリアセテートフィルム包装体(10)について、上記実施例１〜６及び比較例１の場合と全く同様にして、フィルムの異物故障、及び貼り付き故障の程度を評価するとともに、ロール状セルローストリアセテートフィルム(2) の巻外側と巻芯側の屈折率差、さらには、保存試験前後におけるフィルムの巻外側の屈折率の差を測定し、得られた結果を下記の表３にまとめて示した。
【００９４】
なお、本発明の実施例７〜１２による厚さ４０μｍを有するセルローストリアセテートフィルム(2) は、上記実施例１〜６の厚さ８０μｍを有するセルローストリアセテートフィルム(2) の場合に比べ、厚さが薄いために、例えば偏光板用保護フィルムとして用いられる際に、より品質に対して厳しい性能が求められるものである。
【表３】
2005104556.tif 000005
上記表３の結果から明らかなように、本発明の実施例７〜１２によれば、セルローストリアセテートフィルム面の異物故障やフィルム同士の貼り付き故障の発生がほとんどなく、とくに実施例１０と１１では、フィルム面の異物故障やフィルム同士の貼り付き故障の発生が大幅に低減していることが判る。これに対し、比較例２では、セルローストリアセテートフィルム面の異物故障やフィルム同士の貼り付き故障の発生が非常に多いことが判る。
【００９５】
また、本発明の実施例７〜１２によれば、ロール状フィルム(2) の元巻きを所定の環境条件下で経時保存した場合、巻外側と巻芯側の屈折率の差が小さく、かつセルローストリアセテートフィルム包装体(10)について経時保存試験を行なう前、及び同試験を行なった後でのセルローストリアセテートフィルム(2) の屈折率の差が小さいものであり、このように、セルローストリアセテートフィルム(2) 自体の特性（屈折率）の変化が小さいほど、故障の発生が抑えられ、ロール状に巻き取られた元巻きの経時保管中に異物故障やフィルム同士の貼り付き故障を起こさない偏光板用保護フィルムとしてのセルローストリアセテートフィルム(2) を得ることができた。これに対し、比較例２では、ロール状フィルムの元巻きを所定の環境条件下で経時保存した場合、巻外側と巻芯側の屈折率の差が大きく、かつセルローストリアセテートフィルム包装体について経時保存試験を行なう前、及び同試験を行なった後でのセルローストリアセテートフィルムの屈折率の差が大きいものであり、このように、セルローストリアセテートフィルム自体の特性（屈折率）の変化が大きいために、故障の発生が多く見られた。
【図面の簡単な説明】
【００９６】
【図１】本発明によるセルロースエステルフィルム包装体の実施形態の一例を示す斜視図である。
【図２】同包装体の概略断面図である。
【符号の説明】
【００９７】
１  ：巻芯
２  ：セルロースエステルフィルム
３  ：包装材料
３ａ：内側包装材料
３ｂ：外側包装材料
４  ：接着テープ
１０：セルロースエステルフィルム包装体
【図１】
2005104556.tif 000006
【図２】
2005104556.tif 000007